(57)【要約】      （修正有）【課題】剥離層を備えたウェブから多層構造体を除去する、苛性溶剤を用いずに除去する方法、例えば、現行のウェットプロセスの代わりに単純で安価なドライプロセスを用いる方法を実現する。さらに、又は代替的に、剥離層を備えないウェブから多層構造体を除去する方法を実現する。【解決手段】薄膜デバイスを形成する方法は、ウェブ４０を多層薄膜２０でコーティングするステップと、機械力を加えてウェブ４０から多層薄膜２０を剥離するステップとを含む。さらに、別の方法として、コーティングによる多層薄膜２０を形成するステップと、ドライ技法によりウェブ４０から多層薄膜２０を剥離するステップとを含む。【選択図】図４
2019174799.tif 000002
【特許請求の範囲】
【請求項１】
薄膜デバイスを形成する方法であって、
ウェブを多層薄膜でコーティングするステップと、
機械力を加えて前記ウェブから前記多層薄膜を剥離するステップと
を含む方法。
【請求項２】
請求項１に記載の方法において、前記多層薄膜は３層を含む方法。
【請求項３】
請求項１に記載の方法において、前記多層薄膜はファブリペロー構造を含む方法。
【請求項４】
薄膜デバイスを形成する方法であって、
ウェブを第１層でコーティングするステップと、
前記第１層をリフレクタ層でコーティングするステップと、
前記リフレクタ層を第２層でコーティングして多層薄膜を形成するステップと、
ドライ技法により前記ウェブから前記多層薄膜を剥離するステップと
を含む方法。
【請求項５】
請求項４に記載の方法において、前記剥離された多層薄膜を回収するステップをさらに含む方法。
【請求項６】
請求項４に記載の方法において、前記剥離された多層薄膜を粉砕するステップをさらに含む方法。
【請求項７】
請求項４に記載の方法において、前記第１層及び前記第２層はそれぞれ独立して、有機層又は複合有機／無機層である方法。
【請求項８】
請求項４に記載の方法において、前記ドライ技法は、前記多層薄膜を割る局部張力を発生させる機械力付与の後に、高速のガス、空気、又は蒸気を加えることである方法。
【請求項９】
請求項４に記載の方法において、前記ドライ技法は局部超音波印加の機械力付与である方法。
【請求項１０】
請求項４に記載の方法において、前記ドライ技法は、前記ウェブから前記多層薄膜を直接引っ張る機械力付与である方法。
【請求項１１】
請求項４に記載の方法において、前記ドライ技法は、振動力を加えながら前記多層薄膜を引き伸ばす機械力付与である方法。
【請求項１２】
請求項４に記載の方法において、前記ドライ技法は、バキュームブレードを近接させることにより前記ウェブから前記多層薄膜を剥ぎ取るバキューミングの機械付与力である方法。
【請求項１３】
請求項４に記載の方法において、各層を独立して、スロットダイ、グラビア、マイクログラビア、インクジェット、カーテンコーティング、バーコータ、マイヤーバーコーティング、フレキソ、及びオフセット印刷から選択されるプロセスを用いて塗布する方法。
【請求項１４】
請求項４に記載の方法において、各層を独立して、物理蒸着及び化学蒸着から選択される真空下プロセスを用いて塗布する方法。
【請求項１５】
請求項４に記載の方法において、前記第１層及び第２層を、スロットダイ、グラビア、マイクログラビア、インクジェット、カーテンコーティング、バーコータ、マイヤーバーコーティング、フレキソ、及びオフセット印刷から選択されるプロセスを用いて塗布し、前記リフレクタ層を、物理蒸着及び化学蒸着から選択される真空下プロセスを用いて塗布する方法。
【請求項１６】
請求項６に記載の方法において、前記粉砕は、ジェットミル、低温粉砕、液体媒体上での超音波粉砕、微粉砕、及び高シア湿式粉砕から選択されるプロセスである方法。
【請求項１７】
請求項４に記載の方法において、前記第１層及び前記第２層は、それぞれが独立して、無色粒子、有機色素顔料、有機色素染料、無機着色粒子、有機吸収体粒子、無機吸収体粒子、有機高屈折率誘電体粒子、無機高屈折率誘電体粒子、有機低屈折率誘電体粒子、無機低屈折率誘電体粒子、無機金属粒子、無機複合体、無機合金のうち少なくとも１つを含む方法。
【請求項１８】
薄膜デバイスを形成する方法であって、
水溶性剥離層を備えたウェブを用意するステップと、
前記水溶性剥離層を多層薄膜でコーティングするステップと、
機械力を加えて前記ウェブから前記多層薄膜を剥離するステップと
を含む方法。
【請求項１９】
請求項１８に記載の方法において、前記多層薄膜はファブリペロー構造を含む方法。
【請求項２０】
請求項１８に記載の方法において、前記多層薄膜は、前記水溶性剥離層をコーティングする第１層と、
前記第１層をリフレクタ層でコーティングすることと、
前記リフレクタ層を第２層でコーティングして前記多層薄膜を形成することと
を含む方法。
【請求項２１】
請求項１８に記載の方法において、前記剥離層は、ポリビニルアルコール配合物、多糖類配合物、ポリアクリル酸配合物、ポリ酢酸ビニル配合物、ポリビニルピロリドン配合物、カルボキシメチルセルロース配合物、及びそれらの組み合わせから選択される方法。
【発明の詳細な説明】
【技術分野】
【０００１】
［関連出願］
本願は、２０１８年３月１４日に出願された米国仮出願第６２／６４３，０３８号の優先権を主張し、その開示を参照により本明細書に援用する。
【０００２】
本開示は、概して、薄膜デバイスを形成する方法であって、ウェブを多層薄膜でコーティングするステップと、機械力を加えてウェブから多層薄膜を剥離するステップとを含む、薄膜デバイスを形成する方法に関する。
【背景技術】
【０００３】
薄膜デバイスは、概して、ウェブと多層構造体との間に剥離層を設けてウェブ上に作製される。場合によっては、剥離層は、薄膜デバイスのコーティング前に蒸発する塩化ナトリウム剥離層である。他の場合では、剥離層は、ポリエチレンテレフタレートウェブにより提供されるアセトン可溶ポリマー剥離層である。いずれの場合も、薄膜は、アセトン／水又は１００％アセトンを用いて剥離層を溶解するウェットプロセスで剥ぎ取られる。有害な引火性のアセトン（溶剤）の使用には、剥離状態の薄膜のストリッピング、すすぎ、ろ過、及び乾燥用の特殊プロセス装置が必要である。
【発明の概要】
【発明が解決しようとする課題】
【０００４】
剥離層を備えたウェブから多層構造体を除去する、但し苛性溶剤を用いずに除去する方法、例えば、現行のウェットプロセスの代わりに単純で安価なドライプロセスを用いる方法が必要である。さらに、又は代替的に、剥離層を備えないウェブから多層構造体を除去する方法が必要である。このような方法は、プロセスがより単純となり、付加的な材料がないのでより費用効果的となる。
【課題を解決するための手段】
【０００５】
一態様では、薄膜デバイスを形成する方法であって、ウェブを多層薄膜でコーティングするステップと、機械力を加えてウェブから多層薄膜を剥離するステップとを含む方法が開示される。
【０００６】
別の態様では、薄膜デバイスを形成する方法であって、ウェブを第１層でコーティングするステップと、第１層をリフレクタ層でコーティングするステップと、リフレクタ層を第２層でコーティングして多層薄膜を形成するステップと、ドライ技法によりウェブから多層薄膜を剥離するステップとを含む方法が開示される。
【０００７】
さらに別の態様では、剥離層を備えたウェブを用意するステップと、剥離層を多層薄膜でコーティングするステップと、機械力を加えてウェブから多層薄膜を剥離するステップとを含む、薄膜デバイスを形成する方法が開示される。
【０００８】
種々の実施形態のさらに他の特徴及び利点は、一部が以下の説明に記載され一部が説明から明らかとなるか、又は種々の実施形態の実施により会得され得る。種々の実施形態の目的及び他の利点は、本明細書の説明で特に指摘される要素及び組み合わせにより実現及び達成されるであろう。
【０００９】
本開示のいくつかの態様及び実施形態は、詳細な説明及び添付図面からさらに十分に理解することができる。
【図面の簡単な説明】
【００１０】
【図１】本開示の一例による、本方法の一態様を実施する搬送法を示す。
【図２】本開示の一例による、薄膜デバイスの断面図である。
【図３】本開示の一例による、薄膜デバイスの断面図である。
【図４】本開示の一例による、薄膜デバイスの断面図である。
【図５】本開示の一例による、薄膜デバイスの断面図である。
【発明を実施するための形態】
【００１１】
本明細書及び図を通して、同じ参照符号は同じ要素を示す。
【００１２】
上述の概要及び以下の詳細な説明の両方が、例示及び説明のためのものにすぎず、本教示の種々の実施形態の説明を提供するものであることを理解されたい。各図に示す層／コンポーネントは、特定の図に関して説明されている場合があるが、特定の層／コンポーネントの説明が他の図の同等の層／コンポーネントにも当てはまることを理解されたい。
【００１３】
広範且つ多様な実施形態において、薄膜デバイス１０を形成する方法であって、ウェブ４０を多層薄膜２０でコーティングするステップと、機械力を加えてウェブ４０から多層薄膜２０を剥離するステップとを含む方法が開示される。一態様では、ウェブ４０は剥離層３０を含まず、多層薄膜２０がウェブ４０に直接成膜される。多層薄膜２０は、３層、４層、５層、又は６層以上、例えば７層等の２つ以上の層を含み得る。一態様では、多層薄膜２０は３層を含み得る。一態様では、多層薄膜２０は５層を含み得る。多層薄膜２０は、ファブリペロー構造を含み得る。ファブリペロー構造は、薄膜干渉効果をもたらすために５層以上を有し得る。ファブリペロー構造中の層数は、所望の光学特性に応じて変わり得るが、他の特性、例えば磁気特性に応じても変わり得る。本方法を用いて、特殊効果顔料等の薄膜デバイス１０を作製することができる。多層薄膜２０を構成する（comprising）層については、以下でより詳細に説明する。
【００１４】
一態様では、薄膜デバイス１０を形成する方法は、ウェブ４０を第１層でコーティングするステップと、第１層をリフレクタ層でコーティングするステップと、リフレクタ層を第２層でコーティングして多層薄膜２０を形成するステップと、ドライ技法によりウェブ４０から多層薄膜２０を剥離するステップとを含み得る。一態様では、ウェブ４０は剥離層３０を含まず、第１層等の多層薄膜がウェブ４０に直接成膜される。本方法は、剥離された多層薄膜２０を回収するステップをさらに含み得る。本方法は、剥離された多層薄膜２０を粉砕するステップをさらに含み得る。第１層、リフレクタ層、及び第２層については、以下でより詳細に説明する。
【００１５】
一態様では、薄膜デバイス１０を形成する方法であって、剥離層３０を備えたウェブ４０を用意するステップと、剥離層３０を多層薄膜２０でコーティングするステップと、機械力を加えてウェブ４０から多層薄膜２０を剥離するステップとを含む方法が開示される。一態様では、多層薄膜２０は３層を含み得る。一態様では、多層薄膜２０は５層を含み得る。多層薄膜２０は、ファブリペロー構造を含み得る。ファブリペロー構造は、薄膜干渉効果をもたらすために５層以上を有し得る。ファブリペロー構造中の層数は、所望の光学特性に応じて変わり得るが、他の特性、例えば磁気特性に応じても変わり得る。本方法を用いて、特殊効果顔料等の薄膜デバイス１０を作製することができる。多層薄膜２０を構成する層については、以下でより詳細に説明する。一態様では、剥離層３０をコーティングする多層薄膜２０は、剥離層３０をコーティングする第１層と、第１層をリフレクタ層でコーティングすることと、リフレクタ層を第２層でコーティングして多層薄膜２０を形成することとを含み得る。第１層、リフレクタ層、及び第２層については、以下でより詳細に説明する。
【００１６】
本明細書に開示する方法で用いられるウェブ４０は、剥離層３０及び多層薄膜２０の少なくとも一方を保持できる任意の材料であり得る。一態様では、ウェブ４０は、ポリエチレンテレフタレート（ＰＥＴ）等の微細構造ウェブ４０であり得る。ウェブ４０は可撓性であり得る。一態様では、ウェブ４０は剥離層３０を含み得る。他の態様では、ウェブ４０に剥離層３０がなく、多層薄膜２０、例えば第１層がウェブ４０に直接成膜されてもよい。
【００１７】
本明細書に開示する方法のいくつかで用いられる剥離層３０は、低い付着力でウェブ４０の表面に設けられ得る。一態様では、剥離層３０は、ウェブ４０に対する低い付着力よりも低い付着力を多層薄膜２０の第１層に対して有し得る。このように、剥離層３０は、多層薄膜２０の第１層の代わりにウェブ４０からより容易に除去することができる。一態様では、剥離層３０は水溶性であり得る。剥離層３０は、粉砕プロセス後に、且つアルミニウム等の金属層を含む顔料で用いられるような例えば不動態化／機能化ウェットプロセス前に、多層薄膜２０から除去することができる。ドライストリッピングプロセス等のドライ技法を行うのに、剥離層３０がなくてよく、又はウェブ４０に対する低い付着力を有する剥離層３０があってもよい。剥離層３０は、ウェブ４０と多層薄膜２０との間にある必要はない。
【００１８】
剥離層３０は、ポリビニルアルコール配合物、多糖類配合物（デキストラン）、ポリアクリル酸配合物、ポリ酢酸ビニル配合物、ポリビニルピロリドン配合物、カルボキシメチルセルロース配合物、及びそれらの組み合わせから選択され得る。剥離層３０は、水溶性だが、第１層、リフレクタ層、及び第２層を含む多層薄膜２０のコーティングに用いられる溶剤には不溶であり得る。さらに、剥離層３０の分子量を変えて水への溶解度を改善することができる。例えば、第１層が水系配合物を有する場合、剥離層３０の水への溶解度を低くすべきである。剥離層３０は、多層薄膜２０の少なくとも第１層のコーティング及び乾燥に要する期間はその完全性を維持すべきである。
【００１９】
一態様では、剥離層３０は、ポリビニルアルコール（ＰＶＡ）配合物であり得る。この配合物は、無毒、透明、且つ不活性である。これは、成膜特性に優れた水溶性ポリマーである。ＰＶＡのコーティングは、ポリエチレンフタレート（ＰＥＴ）等の疎水性ポリマーの表面に対する付着力が低く、大半の有機溶剤に不溶である。疎水性ポリマーシート（ウェブ）をプレコートしたＰＶＡ層を、１つ又は複数の溶剤型層でコーティングする場合、ＰＶＡ層は、コーティングプロセス中に無傷のままとなるだけでなく、圧縮空気又は水流からの衝撃等の機械力を加えることによりこれらの層をポリマーシート（ウェブ）から都合よく分離させることができる。このように、ＰＶＡ層は、剥離層３０として機能することができる。
【００２０】
ＰＶＡ層は、ＰＶＡ水溶液でウェブ４０をコーティングすることにより形成され得る。完全に加水分解されたＰＶＡ及び部分的に加水分解された（例えば、８６％〜８８％加水分解）ＰＶＡの両方を用いて、剥離層３０を形成することができる。さらに、Ｍｗ１０，０００〜２０，０００の範囲の分子量を有するＰＶＡが、剥離層３０に適し得る。部分的に加水分解されたＰＶＡからは、透明なコーティング及び高い冷水への溶解度を得ることができる一方で、完全に加水分解されたＰＶＡからは、その強力な分子内水素結合相互作用に起因してより硬質のコーティングを得ることができる。低分子量は、水への溶解を速く且つ溶液粘度を低くすることを可能にし得る。これとは逆に、高分子量では、水への溶解が遅く溶液粘度が高くなり得る。
【００２１】
０．０１％〜３０％ＰＶＡを有する配合物を用いて、ウェブ４０をコーティングし且つ剥離層３０を形成することができる。ＰＶＡに加えて、界面活性剤、変形剤、有機溶剤、防汚剤等の添加材を、剥離層３０を形成する配合物に含ませて、コーティング性能を向上させることができる。効果的なＰＶＡ剥離層３０は、ウェブ４０の特性に応じて、約１ｎｍ〜１０ミクロンの、例えば約５０ｎｍ〜約１１００ｎｍの範囲の層厚を有し得る。
【００２２】
ＰＶＡは、室温又は高温で架橋剤により架橋させることができる。適切な架橋剤は、グリオキサール及びグルタルアルデヒド等のジアルデヒド類；マロン酸、コハク酸、グルタル酸、アジピン酸等のジカルボン酸類；ホウ酸；及びＡｌ３＋等の一部の多価金属イオンが挙げられるが、これらに限定されない。ＰＶ層の架橋は、ＰＶＡ層を不水溶性にし、且つ水性コーティング用の剥離材料として機能可能にすることができる。
【００２３】
一態様では、ポリアクリル酸（ＰＡＡ）ＰＶＡ混合物を剥離層３０として用いることができる。ウェブ４０に対するこの混合物の付着力は、水酸化ナトリウム等の塩基を添加して中和されたカルボン酸基の含有率を制御することにより調整することができる。ＰＡＡは、水酸化ナトリウムと反応すると、カルボン酸ナトリウム塩を形成する。ウェブ４０に対するＰＡＡ・ＰＶＡ剥離層３０の付着力は、カルボン酸塩の含有率が低下すると低下し得ることが分かっている。このように、剥離層３０中のカルボン酸塩の量を制御することにより、多層薄膜２０の剥離を調整することが可能である。
【００２４】
剥離層３０は、無機塩及び／又は有機塩を含み得る。剥離層３０での使用に適した塩の非限定的例としては、塩化ナトリウム、硫酸ナトリウム、塩化カリウム、酢酸ナトリウム、及びそれらの組み合わせが挙げられる。塩は、剥離層３０の特性を変更することができ、剥離層３０とウェブ４０との間の付着力を低下させることができる。
【００２５】
多層薄膜２０は、第１層、リフレクタ層、第２層、及び吸収層及び／又は磁気層等の追加層の少なくとも１つを含み得る。追加層は、多層薄膜２０内の種々の位置に位置付けることができる。例えば、多層薄膜２０は、吸収層／誘電体層／リフレクタ層／誘電体層／吸収層等のファブリペロー構造を含み得る。
【００２６】
開示の方法では、第１層及び第２層は、それぞれが独立して有機層又は複合有機／無機層であり得る。第１層及び第２層は、それぞれが独立して、無色粒子、有機色素（colorant）顔料、有機色素染料、無機着色粒子、有機吸収体（absorber）粒子、無機吸収体粒子、有機高屈折率誘電体粒子、無機高屈折率誘電体粒子、有機低屈折率誘電体粒子、無機低屈折率誘電体粒子、無機金属粒子、無機複合体、無機合金のうち少なくとも１つを含み得る。第１層及び第２層の分子及び／又は粒子は、分子又は粒子のサイズが入射光の波長よりも大きい場合に生じ得るミー散乱を起こさないサイズを有し得る。これは、入射光の波長が粒子のサイズよりも大きい場合のレイリー散乱の逆である。
【００２７】
無機高屈折率誘電体粒子及び無機低屈折率粒子の非限定的例としては、ＳｉＯ２、ＴｉＯ２、Ａｌ２Ｏ３、ＺｒＯ２、ＷＯ３、ＶＯ５、ＩＴＯ、Ｔａ２Ｏ５、ＣｅＯ２、Ｙ２Ｏ３、ＺｎＳ、ＺｎＯ、Ｉｎ２Ｏ３、Ｌａ２Ｏ３、ＭｇＯ、Ｎｄ２Ｏ３、Ｐｒ６Ｏ１１、Ｆｅ２Ｏ３、Ｆｅ３Ｏ４、ＳｉＯ、ＳｎＯ２、ＦｅＯｘ、ＭｇＦ２、ＡｌＦ３、ＣｅＦ３、ＬａＦ３、ＬｉＦ、ＣａＦ２、ＴｉＣ、ＴｉＮ、サーメット、ダイヤモンドライクカーボン、金属炭化物、金属窒化物、金属ホウ化物、金属炭窒化物、金属酸炭化物、金属酸窒化物、金属酸炭窒化物、炭化ホウ素、及びそれらの組み合わせが挙げられる。
【００２８】
有機吸収体粒子及び無機吸収体粒子の非限定的例としては、炭素、黒鉛、ケイ素、ゲルマニウム、サーメット、誘電体マトリックス中に混合した金属、及び可視スペクトルで一様な又は選択的な吸収体として作用可能な他の物質が挙げられる。サーメット、及びインコネル、ステンレス鋼、ハステロイ等の種々の金属も、それらの光学的及び物理的特性により用いることができる。一部の金属炭化物、金属窒化物、金属ホウ化物、金属炭窒化物、金属酸炭化物、金属酸窒化物、金属酸炭窒化物も、有機マトリックスに埋め込まれている場合のそれらの吸収特性により用いることができる。
【００２９】
第１層及び／又は第２層は、使用可能な有機モノマー及びポリマー、アクリレート類（例えば、メタクリレート）、エポキシ類、ペルフルオロアルケン類、ポリテトラフルオロエチレン（テフロン）、フッ素化エチレンプロピレン（ＦＥＰ）、ポリエステル類、ポリビニル類、ポリアミド類、ポリイミド類、ポリウレタン類、ポリアクリレート類、ポリメタクリレート類、ポリカーボネート類、ポリ尿素類、セルロースアセテートブチレート、セルロースアセテートプロピオネート、硝酸セルロース、及びそれらの組み合わせを含むことができる。
【００３０】
第１層及び／又は第２層は、最終薄膜顔料フレークの外観だけでなく他の機能性も変えるように無機誘電体粒子を含むことができる。無機粒子の添加により生じる機能特性としては、電気及び／又は磁気特性、蛍光特性、アップコンバージョン特性（例えば、近赤外レーザビームを可視光に変換する、又は赤色等の光の低エネルギー色を青色又は緑色等の高エネルギー色にする）、難燃性、及び静電気散逸性が挙げられるが、これらに限定されない。
【００３１】
有機色素顔料及び有機色素染料の非限定的例としては、ペリレン、ペリノン、キナクリドン、キナクリドンキノン、アントラピリミジン、アントラキノン、アンタントロン、ベンゾイミダゾロン、ジスアゾ縮合、アゾ、キノロン、キサンテン、アゾメチン、キノフタロン、インダントロン、フタロシアニン、トリアリルカルボニウム、ジオキサジン、アミノアントラキノン、イソインドリン、ジケトピロロピロール、チオインジゴ、チアジンインジゴ、イソインドリン、イソインドリノン、ピラントロン、イソビオラントロン、ミヨシメタン（miyoshi methane）、トリアリルメタン、バット染料、硫化染料、及びそれらの混合物が挙げられる。
【００３２】
多層薄膜２０は、ＰＶＡ−ＰＥＴにコーティングされたエポキシ、アクリレート、又はエポキシアクリレートハイブリッドの第１層を含み得る。第１層は、溶剤型配合物を用いたスロットダイコータ又はドローダウンコータを用いてコーティングされ得る。一態様では、この第１層は、エアストリップ法等の機械力付与によりＰＥＴウェブ４０から首尾よく剥離することができる。
【００３３】
さらに別の態様では、多層薄膜２０は、（ＨＬ）ｎ、（ＨＬ）ｎ、（ＨＬ）ｎＨ、（ＬＨ）ｎＬ、及びそれらの組み合わせ等の設計を含む全誘電体薄膜干渉構造体を含むことができ、ここでｎは、約２〜４等の約１〜約１００の整数である。Ｌ層及びＨ層はそれぞれ、選択された設計波長でＱＷＯＴである。他の適切な設計は、光学的厚さの異なる高誘電率コーティング及び低誘電率コーティングの組み合わせにより得ることもでき、設計によっては、同じ波長のＱＷＯＴを有しない層があり得る。同様に、光学設計によっては対称であり得る。
【００３４】
第１層、第２層、リフレクタ層、及び追加層を含む多層薄膜２０は、成膜プロセスを用いて成膜され得る。一態様では、各層が独立して、スロットダイ、グラビア、マイクログラビア、インクジェット、カーテンコーティング、バーコータ（metering rod）、マイヤー（myer）バーコーティング、フレキソ、及びオフセット印刷から選択されるプロセスを用いたコーティングとして塗布され得る。別の態様では、各層が独立して、物理蒸着及び化学蒸着から選択される真空下プロセスを用いたコーティングとして塗布され得る。さらに別の態様では、第１層及び第２層を、スロットダイ、グラビア、マイクログラビア、インクジェット、カーテンコーティング、バーコータ、マイヤーバーコーティング、フレキソ、及びオフセット印刷から選択されるプロセスを用いて塗布することができ、リフレクタ層が、物理蒸着及び化学蒸着から選択される真空下プロセスを用いて塗布される。
【００３５】
多層薄膜２０のリフレクタ層は、真空下で成膜され得る。リフレクタ層は、金属等の反射特性を有する任意の材料を含み得る。反射特性を有する材料の非限定的例としては、アルミニウム、銀、銅、金、白金、スズ、チタン、パラジウム、ニッケル、コバルト、ロジウム、ニオブ、クロム、及びそれらの化合物、組み合わせ、又は合金が挙げられる。他の適切な反射合金及び化合物の非限定的例としては、青銅、真鍮、窒化チタン等、並びに銀パラジウム等の上記金属の合金が挙げられる。銅、金、銀銅合金、真鍮、青銅、窒化チタン、及びそれらの化合物、組み合わせ、又は合金等のリフレクタ層は、固有の色を有し得る。
【００３６】
リフレクタ層は、有機マトリックスに組み込んだ反射特性を有する粒子も含み得る。真空下で成膜されたリフレクタ層について記載したのと同じ材料を、適切な有機マトリックスへの添加粒子として用いることができる。さらに、銀リフレクタ層を、Ｂｒａｓｈｅａｒ銀めっき（Brashear silver）プロセスの変形形態を用いて成膜することができる。
【００３７】
アルミニウムを含むリフレクタ層に基づく特殊効果顔料を、不動態化処理を用いてさらに処理して、アルミニウム層の酸化を回避することができる。
【００３８】
多層薄膜２０は、第１層、リフレクタ層、第２層、及び／又は追加層のそれぞれに独立して粘着及び接着促進材料を含み得る。これらの材料は、各層に直接添加されてもよく、又は多層薄膜２０の界面に添加されてもよい。適切な接着促進剤としては、ヒドロキシル、チオール、アミン、カルボン酸、リン酸、又はシロキサン基を含む分子及び樹脂が挙げられるが、これらに限定されない。
【００３９】
本明細書に開示する方法は、機械力を加えてウェブ４０及び／又は存在する場合は剥離層３０を有するウェブ４０から多層薄膜２０を剥離するステップ等、ドライ技法を用いるステップを含み得る。一態様では、機械力を加えることで多層薄膜２０にフレークを形成させることができ、それを剥離してさらに処理することができる。別の態様では、機械力を加えてもフレークは形成されないが、特殊な光学及び機能設計を有する自立薄膜デバイス１０が形成される。
【００４０】
機械力付与は、多層薄膜２０を割ってフレークを形成する局部張力を含み得る。一態様では、局部張力は、ウェブ４０の裏面と接触する鋭利なナイフにより補助することができる。局部張力を加えた後に、高速のガス、空気、又は蒸気を加えることができる。特に、エアストリッププロセスは、（１）ウェブ４０に張力を加えて多層薄膜２０に割れを生じさせ、フレーク等の薄膜デバイスを形成すること、及び（２）多層薄膜２０に圧縮空気流を当てて、ウェブ４０から多層薄膜２０のフレークを吹き飛ばすことを含み得る。
【００４１】
別の態様では、機械力付与は、局部超音波印加を含み得る。別の態様では、機械力付与は、ウェブ４０から多層薄膜２０を直接引っ張ることを含み得る。機械力付与は、振動力を加えながら多層薄膜２０を引き伸ばすことも含み得る。機械力付与は、バキュームブレードを多層薄膜２０に近接させてそれをウェブ４０から回収室に吸い込むことにより、ウェブ４０から多層薄膜を剥ぎ取るバキューミングも含み得る。フレーク等の薄膜デバイスの回収は、図１に示すもの等の薄膜デバイス搬送法により達成することができる。
【００４２】
剥離された多層薄膜２０は、回収及び／又は粉砕等のさらなる処理が施され得る。一態様では、剥離された多層薄膜２０は、適当な通気システムによるサイクロンへの回収等で回収できるフレークの形態である。回収されたフレークは粉砕され得る。粉砕は、ジェットミル、低温粉砕、液体媒体上での超音波粉砕、微粉砕、及び高シア湿式粉砕から選択されるプロセスであり得る。フレークには、続いてすすぎ及び／又は乾燥を施すことができる。一態様では、乾燥ステップは必要ないが、それは、アルミニウム不動態化プロセスには、水、ドデシルホスホン酸ナトリウム、オクチルホスホン酸、オクタデシルホスホン酸、ドデシルリン酸カリウム等、及びシリカ、チタニア、ジルコニア、酸化セリウム、アルミナ、又はそれらの組み合わせ等の材料でのゾルゲルカプセル化処理が必要なものがあるからである。
【００４３】
さらに別の態様では、薄膜デバイス１０は、多層薄膜２０及び剥離層３０を含み得る。剥離層３０は、光学特性を変えることができ、且つ薄膜デバイス１０に機能性を組み込むことができる。図２及び図３に示すように、剥離層３０は、多層薄膜２０の片面にあってもよく、又は多層薄膜２０の両面にあってもよい。剥離層３０が多層薄膜２０の両面にある場合、各剥離層３０は同じであっても異なっていてもよい。例えば、一方の剥離層３０は、ウェブ４０と本来接触している剥離層３０として機能することができ、第２剥離層３０は、薄膜に機能性を追加することができる。
【００４４】
一態様では、図４に示すように、剥離層３０をウェブ４０の両面にコーティングして製造費を減らすことができる。第１案の製造構造は、以下のようなものとなる：多層薄膜／剥離層／ウェブ／剥離層／多層薄膜。
【００４５】
さらに別の態様では、剥離層３０及び多層薄膜２０のスタックをウェブ４０上に形成して製造費を減らすことができる。図５に示すように、第２案の製造構造体は、以下のようなものとなる：ウェブ／剥離層／多層薄膜／剥離層／多層薄膜２０。これにより、ウェブ４０の同じ表面からのフレークの量が２倍になり得る。さらに、第１案（図４）及び第２案（図５）の製造構造体を組み合わせて、費用をさらに減らすと共に生産量を増やすことができる。
【実施例１】
【００４６】
３層を含む多層薄膜２０を、ＰＥＴのウェブ４０に直接成膜した。すなわち、剥離層は存在しなかった。多層薄膜２０は、有機赤色色素を含む複合ハイブリッドアクリレートエポキシの第１有機層を含んでおり、これはスロットダイプロセスを用いて成膜した。真空蒸着を用いて、アルミニウムのリフレクタ層で第１層をコーティングした。スロットダイプロセスを用いて、有機赤色色素を含む複合ハイブリッドアクリレートエポキシを含む第２層をリフレクタ層にコーティングした。
【００４７】
機械力を多層薄膜２０に加えて、これをウェブ４０から剥離した。機械力には、ウェブの裏面に接触する鋭利なナイフを用いてウェブ４０に張力を加えることにより、多層薄膜２０を割ることが含まれた。ナイフは、多層薄膜２０への損傷を回避するために多層薄膜２０と直接接触させなかった。続いて、ウェブ４０を覆う多層薄膜２０に高流量／高速の空気流を向けて、割れたコーティングを吹き飛ばした。ナイフ（割れ）の適用と空気の適用とはほぼ同時に行った。このようにして、多層薄膜２０をウェブ４０から剥離し、フレーク等の薄膜デバイスを形成した。フレークを、適当な通気システムによりサイクロンへ回収した。フレーク、すなわち剥離された多層薄膜２０は、ジェットミル粉砕技術を用いて粉砕した。
【実施例２】
【００４８】
３層を含む多層薄膜２０を、水溶性ポリマー配合物（ＰＶＡ）でできた剥離層３０を有するＰＥＴのウェブ４０に直接成膜した。多層薄膜２０は、有機赤色色素を含む複合ハイブリッドアクリレートエポキシの第１有機層を含んでおり、これはスロットダイプロセスを用いて成膜した。真空蒸着を用いて、アルミニウムのリフレクタ層で第１層をコーティングした。スロットダイプロセスを用いて、有機赤色色素を含む複合ハイブリッドアクリレートエポキシを含む第２層をリフレクタ層にコーティングした。
【００４９】
機械力を多層薄膜２０に加えて、これをウェブ４０から剥離した。機械力には、ウェブの裏面に接触する鋭利なナイフを用いてウェブ４０に張力を加えることにより、多層薄膜２０を割ることが含まれた。ナイフは、多層薄膜２０への損傷を回避するために多層薄膜２０と直接接触させなかった。続いて、ウェブ４０を覆う多層薄膜２０に高流量／高速の空気流を向けて、割れたコーティングを吹き飛ばした。ナイフ（割れ）の適用と空気の適用とはほぼ同時に行った。このようにして、多層薄膜２０をウェブ４０から剥離し、フレーク等の薄膜デバイスを形成した。フレークを、適当な通気システムによりサイクロンへ回収した。フレーク、すなわち剥離された多層薄膜２０は、ジェットミル粉砕技術を用いて粉砕した。
【実施例３】
【００５０】
クロムの第３層、硫化亜鉛の第１層、アルミニウムのリフレクタ層、硫化亜鉛の第２層、及びクロムの第４層に基づいて、５層薄膜を形成した。多層薄膜２０は、緑色シフトが無いか又は遅い設計をもたらすように硫化亜鉛誘電体層（第１層及び第２層）の光学的厚さを有するものとした。第１層及び第２層は、ＰＥＴウェブ４０にボックスコータ（box coater）を用いて真空物理蒸着した。ＰＥＴウェブ４０は、ＰＶＡの剥離層３０（６０ｎｍ〜２００ｎｍ）を含んでいた。ＰＶＡ剥離層３０は、エアストリップ可能且つ水溶性であった。緑色多層薄膜２０は、以下の構造を有していた：８ｎｍ  Ｃｒ／３６８ｎｍ  ＺｎＳ／８０ｎｍ  Ａｌ／３６８ｎｍ  ＺｎＳ／８ｎｍ  Ｃｒ。
【実施例４】
【００５１】
クロムの第３層、フッ化マグネシウムの第１層、アルミニウムのリフレクタ層、フッ化マグネシウムの第２層、及びクロムの第４層に基づき、５層薄膜干渉を形成した。多層薄膜２０は、赤色／金色シフト設計をもたらすようにフッ化マグネシウム誘電体層（第１層及び第２層）の光学的厚さを有するものとした。第１層及び第２層は、ＰＥＴウェブ４０にロールツーロール真空物理蒸着した。ＰＥＴウェブ４０は、厚さの異なるＰＶＡの剥離層３０（６０ｎｍ〜２００ｎｍ）を含んでいた。ＰＶＡ層のコーティングには、それぞれウェット膜厚４ミクロン、１２ミクロン、及び５０ミクロンに相当するＫバー０番、２番、及び５番を用いたＫ１０１コントロールＫハンドコータを用いた。いずれの場合も、ＰＶＡコーティング配合物は、２．２％固形分を有し、ＰＶＡ層の乾燥物理膜厚は、それぞれ８８ｎｍ、２６４ｎｍ、及び１１００ｎｍであった。３つのＰＶＡ剥離層３０を有する多層は、エアストリップ可能且つ水溶性であった。厚いＰＶＡ層ほど、エアストリッププロセスを効率的にする傾向があった。赤色／金色多層薄膜２０は、以下の構造を有していた：１０ｎｍ  Ｃｒ／２５０ｎｍ  ＭｇＦ２／８０ｎｍ  Ａｌ／２５０ｎｍ  ＭｇＦ２／１０ｎｍ  Ｃｒ。
【００５２】
上述した説明から、本教示をさまざまな形態で実施できることが当業者には理解され得る。したがって、これらの教示を特定の実施形態及びその例に関連して説明したが、本教示の真の範囲をそれに限定すべきではない。本明細書中の教示の範囲から逸脱せずに、種々の変更及び修正を行うことができる。
【００５３】
この範囲開示は、広義に解釈されるものとする。本開示は、本明細書に開示されたデバイス、活動、及び機械的作用を達成するための等価物、手段、システム、及び方法を開示するためのものである。開示された各デバイス、製品、方法、手段、機械要素、又は機構について、本開示は、本明細書に開示された多くの態様、機構、及びデバイスを実施する等価物、手段、システム、及び方法を同じくその開示に包含し且つ教示することが意図される。さらに、本開示は、コーティング及びその多くの態様、特徴、及び要素に関する。このようなデバイスの使用及び動作は動的なものとすることができ、本開示は、デバイス及び／又は製品の使用の等価物、手段、システム、及び方法、並びに本明細書に開示された動作及び機能の説明及び趣旨と一致したその多くの態様を包含することが意図される。本願の特許請求の範囲も同様に、広義に解釈されるものとする。
【００５４】
本明細書中の発明の多くの実施形態での説明は、例示的なものにすぎず、したがって、本発明の要旨から逸脱しない変形形態は、本発明の範囲内にあることが意図される。このような変形形態は、本発明の趣旨及び範囲から逸脱するものとみなされないものとする。
【図１】
2019174799.tif 000003
【図２】
2019174799.tif 000004
【図３】
2019174799.tif 000005
【図４】
2019174799.tif 000006
【図５】
2019174799.tif 000007
【外国語明細書】
2019174799000001.pdf